(57)【要約】【課題】保温性に優れた裏地を提供する。【解決手段】ポリフェニレンサルファイド繊維と、ポリエステル長繊維および／またはポリアミド長繊維を含む編物からなり、ポリフェニレンサルファイド繊維を編物の全繊維重量に対して３〜６０重量％含有し、編物の少なくとも一面においてポリフェニレンサルファイド繊維の占める表面積の割合が１０〜８０％であること特徴とする裏地。【選択図】なし【特許請求の範囲】
【請求項１】
ポリフェニレンサルファイド繊維と、ポリエステル長繊維および／またはポリアミド長繊維を含む編物からなり、ポリフェニレンサルファイド繊維を編物の全繊維重量に対して３〜６０重量％含有し、編物の少なくとも一面においてポリフェニレンサルファイド繊維の占める表面積の割合が１０〜８０％であること特徴とする裏地。
【請求項２】
該ポリフェニレンサルファイド繊維が、ポリエステル繊維および／またはポリアミド繊維との混紡糸として用いられていることを特徴とする請求項１に記載の裏地。
【請求項３】
該ポリフェニレンサルファイド繊維が、下記一般式（Ｉ）で示される化合物および下記一般式（ＩＩ）で示される化合物から選ばれる少なくとも一種の紫外線吸収剤を含有することを特徴とする請求項１または２に記載の裏地。
【化１】
2004285516.tif 000006
（ここで、Ｒ１は水素原子または水酸基であり、Ｒ２は水酸基あるいは１〜１２個の炭素原子を有する直鎖状のまたは分岐鎖状のアルキルオキシ基であり、Ｒ３は水素原子または−ＳＯ３Ｈ）であり、Ｒ４は水素原子または−ＯＣＨ３であり、Ｒ５は水素原子または水酸基である。）
【化２】
2004285516.tif 000007
（ここでＲ６は水素原子あるいは、１〜５個の炭素原子を有する直鎖状もしくは分岐鎖状のアルキル基であり、Ｒ７は１〜５個の炭素原子を有する直鎖状もしくは分岐鎖状のアルキル基であり、Ｒ８は水素原子または塩素原子である。）
【請求項４】
請求項１〜３のいずれかに記載の裏地を用いてなる外衣。
【発明の詳細な説明】
【０００１】
【発明の属する技術分野】
本発明は、保温性に優れた裏地に関する。さらに詳しくは、保温性が高く、耐光性に優れたポリフェニレンサルファイド繊維を含む裏地に関する。
【０００２】
【従来の技術】
従来の裏地は、機械的特性、化学的特性、風合い等に優れたポリエステル、ナイロンといった合成繊維が使用されているが、保温性が乏しく、着用時のヒンヤリ感があった。
【０００３】
保温性を付与する技術としては、特開平８−２０９５４０号公報（特許文献１）のように吸湿剤による吸湿発熱を利用したものがあるが、これは放湿冷却が起こる。そのために、裏地として用いた場合、縫製仕様等に基づく裏地の通気性に影響されて、着用中に十分な保温性は得られないものであった。また、吸湿性粒子等をバインダーを介して繊維布帛に固着させたりまたは皮膜を作るために、風合いが硬粗になり易いといった問題があった。
【０００４】
特開２００１−５５６４０号公報（特許文献２）では、ポリフェニレンサルファイド繊維を使用した保温性繊維資材が提案されているが、単に紡績糸だけを用いているため、裏地に使用したときにはピリング、毛羽が発生し易いという問題があった。
【０００５】
【特許文献１】特開平８−２０９５４０号公報
【０００６】
【特許文献２】特開２００１−５５６４０号公報
【０００７】
【発明が解決しようとする課題】
本発明は、かかる従来技術の背景に鑑み、保温性に優れた裏地を提供することを目的とする。さらに詳しくは、繊維が本来持っている風合い、特性を損なうことなく、着用時のヒンヤリ感を低減し、保温性に優れ、かつ物性、堅牢度に優れた編物裏地を提供することを目的とする。
【０００８】
【課題を解決するための手段】
本発明は、前記課題を解決するために、次のような構成を有する。
【０００９】
すなわち、ポリフェニレンサルファイド繊維と、ポリエステル長繊維および／またはポリアミド長繊維を含む編物からなり、ポリフェニレンサルファイド繊維を編物の全繊維重量に対して３〜６０重量％含有し、編物の少なくとも一面においてポリフェニレンサルファイド繊維の占める表面積の割合が１０〜８０％であること特徴とする裏地である。
【００１０】
また、前記裏地を用いてなる外衣である。
【００１１】
【発明の実施の形態】
本発明の裏地は、ポリフェニレンサルファイド（以下、ＰＰＳという）繊維と、ポリエステル長繊維および／またはポリアミド長繊維を含む編地からなるものである。
【００１２】
本発明に用いられるＰＰＳ繊維は、その構成単位の９０モル％以上が−（Ｃ６Ｈ４−Ｓ）−で表わされるフェニレンサルファイド構造単位を有する重合体からなるものである。なかでも、フェニレンサルファイド構造の内９０モル％以上がパラ配向にて結合されたものが好ましい。
【００１３】
なお、こうしたＰＰＳ繊維は、一般に融点が２８５℃と高く、長期耐熱性にも優れており、１９０℃での連続使用にも耐えるものである。また、耐蒸熱性も高く、１６０℃オートクレーブでも９０％以上の強度保持率を示す。機械特性として強度、伸度、弾性率などは、ほぼポリエステル並みの性能であり、さらに火に対して燃え難く、熱伝導率が低いことを特徴とするため、放熱効果が低く、布帛に使用した場合には他の素材にない保温性を発揮できる。
【００１４】
本発明に用いられるポリエステル長繊維は、ポリエチレンテレフタレート、ポリトリメチレンテレフタレート、ポリブチレンテレフタレート等のポリエステルからなる長繊維（フィラメント）である。ポリエステルには、ホモポリエステルの他に、１または２以上の第３成分が高分子鎖に導入された共重合ポリエステルも含まれる。
【００１５】
本発明に用いられるポリアミド長繊維は、ナイロン６、ナイロン６６等のポリアミドからなる長繊維（フィラメント）である。ポリアミドには、ホモポリアミドの他に、１または２以上の第３成分が高分子鎖に導入された共重合ポリアミドも含まれる。
【００１６】
ポリエステル長繊維、ポリアミド長繊維の繊維断面は、特に限定されず、通常の丸断面、Ｙ型、Ｘ型等の異型断面、中空などの断面形状を有する繊維を用いることが出来る。
【００１７】
本発明では、ＰＰＳ繊維と、ポリエステル長繊維および／またはポリアミド長繊維を使用するが、その使用形態は特に限定されない。本発明の裏地を構成する編物には、ＰＰＳ繊維とポリエステル長繊維を用いた編物、ＰＰＳ繊維とポリアミド長繊維を用いた編物、ＰＰＳ繊維とポリエステル長繊維とポリアミド長繊維を用いた編物が含まれるが、これら以外の繊維が編物中に含まれていても差し支えない。
【００１８】
本発明の裏地を構成する編物においてＰＰＳ繊維を用いる方法としては、染色し難いＰＰＳ繊維を分散させて裏地の外観を良くするため、または柔軟性を付与するという観点から、ＰＰＳ繊維をステープル化して、ポリエステル繊維またはポリアミド繊維等と混紡した紡績糸とすることが好ましい。この紡績糸は、ＰＰＳ短繊維、ポリエステル短繊維、ポリアミド短繊維を原綿、粗紡または精紡などの工程において均等に混ぜた混紡糸または芯鞘型に複合した混紡糸、ポリエステル長繊維またはポリアミド長繊維をＰＰＳ短繊維と複合する長短複合糸でもよい。あるいは、ポリエステル短繊維またはポリアミド短繊維をＰＰＳ長繊維と複合する長短複合糸であってもよいが、この場合は編物を構成するにあたり、この長短複合糸に加えて、ポリエステル長繊維またはポリアミド長繊維を交編する必要がある。
【００１９】
さらにまた、ポリエステル長繊維またはポリアミド長繊維をＰＰＳ長繊維と混用する混繊糸を用いることもできる。
【００２０】
編物構成としては、ＰＰＳ繊維、ポリエステル長繊維またはポリアミド長繊維を含む混紡糸または混繊糸を単独で編物とする態様、ＰＰＳ繊維を含む糸とポリエステル長繊維またはポリアミド長繊維とを交編する態様などが挙げられる。あるいは、ＰＰＳ繊維、ポリエステル繊維、ポリアミド繊維それぞれの繊維からなる編物を作製し、積層する方法なども用いることができる。
【００２１】
本発明の裏地を構成する編物において、全ての糸が短繊維からなるもの、すなわち短繊維の紡績糸のみからなる編物は、本発明の目的である保温性は得られるものの、ピリングや毛羽の発生が起こるために裏地として適さないので除外される。
【００２２】
本発明の裏地を構成する編物において、ＰＰＳ繊維の含有量は、編物の全繊維重量に対して３〜６０重量％であり、好ましくは５〜４０重量％である。ＰＰＳ繊維の含有量が多い程、保温性および接触冷感の軽減に優れた布帛を得ることが出来るがコスト高となるので、効果に応じた経済性を得にくくなる。また、３重量％未満では、保温性、接触冷感の軽減の効果が小さいので好ましくない。
【００２３】
また、本発明の裏地を構成する編物の少なくとも一面においてポリフェニレンサルファイド繊維の占める表面積の割合は１０〜８０％であり、好ましくは１５％〜６０％である。ＰＰＳ繊維の布帛表面積が８０％を超える場合は、ＪＩＳ  Ｌ  ０８４２の耐光堅牢度が３級未満と劣るようになるので、衣料用としては適さない。一方、１０％未満の場合は、耐光堅牢度に問題はないが、保温性および接触冷感の低減の効果が小さいので好ましくない。
【００２４】
ここでいう表面積の割合は、ミノルタ社製のデジタルリーダープリンターを用いて一片長２．５４ｃｍの布帛を透過撮影し、撮影図より布帛全体の面積Ａｃｍ２を算出する。一片長２．５４ｃｍの布帛を拡大写真にて拡大し、ＰＰＳ繊維の布帛表面上の面積Ｂｃｍ２を求める。これらの面積の値を用いて、次式によりＰＰＳ繊維の占める表面積の割合を算出する。
【００２５】
ＰＰＳ繊維の占める表面積の割合（％）＝（Ｂ／Ａ）×１００
本発明の裏地を構成する編物には、下記一般式（Ｉ）で示される化合物および下記一般式（ＩＩ）で示される化合物から選ばれる少なくとも１種以上の紫外線吸収剤を使用することが出来る。
【００２６】
【化３】
2004285516.tif 000002
【００２７】
（ここで、Ｒ１は水素原子または水酸基であり、Ｒ２は水酸基あるいは１〜１２個の炭素原子を有する直鎖状または分岐鎖状のアルキルオキシ基であり、Ｒ３は水素原子または−ＳＯ３Ｈであり、Ｒ４は水素原子または−ＯＣＨ３であり、Ｒ５は水素原子または水酸基である。）
かかる一般式（Ｉ）で表される化合物の好ましい例としては、２，４−ヒドロキシベンゾフェノン、２−ヒドロキシ−４−メトシキベンゾフェゾン、２−ヒドロキシ−４−オクトキシベンゾフェゾン等が挙げられる。
【００２８】
【化４】
2004285516.tif 000003
【００２９】
（ここでＲ６は水素原子あるいは、１〜５個の炭素原子を有する直鎖状または分岐鎖状のアルキル基であり、Ｒ７は１〜５個の炭素原子を有する直鎖状または分岐鎖状のアルキル基であり、Ｒ８は水素原子または塩素原子である。）
かかる一般式（ＩＩ）で表される化合物の好ましい例としては、２−（２’−ヒドロキシ−５’−ｔｅｒｔ−メチルフェニル）ベンゾトリアゾール、２−（２’−ヒドロキシ−５’−ｔｅｒｔ−ブチルフェニル）ベンゾトリアゾール、２−（２’−ヒドロキシ−３’−ｔｅｒｔ−ブチル−５’−メチルフェニル）−５−クロロベンゾトリアゾール等が挙げられる。
【００３０】
これら紫外線吸収剤の含有量は、得られる保温性編地がＪＩＳ  Ｌ  ０８４２で測定される耐光堅牢度が３級以上であれば特に限定されない。
【００３１】
本発明の裏地を構成する編物は、少なくとも一面においてＰＰＳ繊維の占める表面積の割合が１０〜８０％の範囲となる編組織であれば、天竺やリブ編などの丸編、ヨコ編を始め、トリコット、ラッセル編なども好ましく用いられ、特に限定されることはない。
【００３２】
【実施例】
実施例に示した評価結果は、次の方法で実施した。
（１）ＰＰＳ繊維の占める表面積割合
ミノルタ社製のデジタルリーダープリンターを用いて一片長２．５４ｃｍの布帛を透過撮影し、撮影図より布帛全体の面積Ａｃｍ２を算出する。一片長２．５４ｃｍの布帛を拡大写真にて拡大し、ＰＰＳ繊維の布帛表面上の面積Ｂｃｍ２を求める。これらの面積の値を用いて、次式によりＰＰＳ繊維の占める表面積の割合を算出する。
【００３３】
ＰＰＳ繊維の占める表面積の割合（％）＝（Ｂ／Ａ）×１００
（２）クロー（Ｃｌｏ）値
クロー値とはＧａｇｇｅ  Ａ．Ｐ、Ｂｕｒｔｏｎ  Ａ．Ｌらによって提案された保温性の評価手法であり、１クローは、気温２１℃、湿度５０％以下、風速５ｃｍ／ｓの室内で椅子に座っている人の皮膚温を平均３３℃に保つのに必要な断熱性であると定義される。
【００３４】
実際の評価方法は、４０℃高温側恒温体Ｔｈ（℃）と２０℃の低温側恒温体Ｔｌ（℃）の２枚の恒温体の間にサンプルを挟み、定常状態となるまで待ってから高温側恒温体から低温側恒温体に流れる熱電流Ｂ（Ｋｃａｌ／ｍ２・ｈｒ）を測定し下記式にて求められる。
【００３５】
2004285516.tif 000004
この数値が高いほど、保温性が高いことを示す。
（３）保温率（％）
布帛が温体（４０℃）の放出を防ぐ程度をヒーターの消費電力で表したもので、消費電力が少ないほど布帛の保温率が高い。具体的な求め方は、測定器としてＡＳＴＭ保温性試験機を用い、１０ｃｍ×１０ｃｍの布帛を４０℃の温体にのせて１０分後の消費電力（ワット）を計測した。
【００３６】
布帛の保温率（％）＝（Ｗ０−Ｗ１／Ｗ０）×１００
ここで、
Ｗ０：布帛をカバーしていないときの消費電力（ワット）
Ｗ１：布帛をカバーしたときの消費電力（ワット）
（４）耐光堅牢度
ＪＩＳ  Ｌ０８４２により求めた。
（５）ピリング
ＪＩＳ  Ｌ１０７６により求めた。
【００３７】
実施例１
ポリフェニレンサルファイド繊維（単繊維繊度２．２ｄｔｅｘ、繊維長５１ｍｍ）原綿とポリエチレンテレフタレート繊維（単繊維繊度２．２ｄｔｅｘ、繊維長５１ｍｍ）を混綿してから紡績し、混合率がＰＰＳ４０％／ポリエステル６０％の綿番手３０ｓの紡績糸を得た。
【００３８】
この紡績糸と、８４ｄｔｅｘ−３６フィラメントのポリエチレンテレフタレート加工糸、３３ｄｔｅｘ−２４フィラメント糸を用いて交編し、メッシュ状のダイヤ柄のトリコット編地を得た。
【００３９】
これを通常の染色加工工程にて精練、セットした後、染色する際に紫外線吸収剤として２−（２’−ヒドロキシ−３’−ｔｅｒｔ−ブチル−５’−メチルフェニル）−５−クロロベンゾトリアゾールを添加して染色し、仕上げた。
【００４０】
その結果、得られた布帛はＰＰＳ繊維が編物全繊維重量に対して４％、布帛裏側表面にＰＰＳ繊維の占める面積割合が２５％の編物を得た。
【００４１】
得られた編物をスポーツウエアの裏地として用いたところ、保温性が高く、接触した際のヒンヤリ感が小さく、また、使用上問題のない耐光堅牢度と物性を有する裏地が得られた。
【００４２】
比較例１
ポリエチレンテレフタレート繊維（単繊維繊度２．２ｄｔｅｘ、繊維長５１ｍｍ）１００％からなる綿番手７０ｓの紡績糸を用いた以外は、実施例１と同様にポリエチレンテレフタレートからなるフィラメント糸と交編し、メッシュ状のダイヤ柄のトリコット編地を得た。
【００４３】
これを実施例１と同様にして、精練、セットした後、染色し、仕上げた。
【００４４】
得られた編物をスポーツウエアの裏地として用いたところ、耐光堅牢度と物性は使用上問題のないものであったが、保温性に劣るものであった。
【００４５】
比較例２
ＰＰＳ繊維（単繊維繊度２．２ｄｔｅｘ、繊維長５１ｍｍ）１００％からなる綿番手７０ｓの紡績糸を得た。
【００４６】
この紡績糸が編物全繊維重量に対して８０重量％、ポリエチレンテレフタレート短繊維からなる綿番手７０ｓの紡績糸が編物全繊維重量に対して２０重量％となるように用いて表面がフラットになるように交編し、トリコットの編物を得た。
【００４７】
これを通常の染色加工工程にて精練、セットした後、染色する際に紫外線吸収剤として２−（２’−ヒドロキシ−３’−ｔｅｒｔ−ブチル−５’−メチルフェニル）−５−クロロベンゾトリアゾールを添加せずに染色し、仕上げた。
【００４８】
その結果、得られた布帛はＰＰＳ繊維が布帛重量対比８０％、布帛裏側表面にポリフェニレンサルファイド繊維の占める面積割合が８１％の編物を得た。
【００４９】
得られた裏地をスポーツウエアの裏地として用いたところ、非常に高い保温性が得られたものの、実用上必要とされる物性および耐光堅牢度を得ることができなかった。
【００５０】
【表１】
2004285516.tif 000005
【００５１】
【発明の効果】
本発明によれば、風合い、特性を損なうことなく、着用時のヒンヤリ感を低減し、保温性に優れ、かつ物性、堅牢度に優れた裏地を提供できる。